(57)【要約】  本発明は、ピット（窪み）の形成が抑制された、表面にポーラスアルミナ層を有する型の製造方法を提供することを目的とし、本発明のモスアイ用型の製造方法は、表面にポーラスアルミナ層（１４）を有する型の製造方法であって、アルミニウム基材（１２）と、アルミニウム基材（１２）の表面に堆積された純度が９９．９９質量％以上であるアルミニウム膜（１８）とを有する型基材（１０）を用意する工程と、アルミニウム膜（１８）の表面（１８ｓ）を陽極酸化することによって、複数の微細な凹部（１４ｐ）を有するポーラスアルミナ層（１４）を形成する工程と、ポーラスアルミナ層（１４）をエッチング液に接触させることによって、ポーラスアルミナ層（１４）の複数の微細な凹部（１４ｐ）を拡大させる工程とを包含する。
2011125486.tif 000002
【特許請求の範囲】
【請求項１】
表面にポーラスアルミナ層を有する型の製造方法であって、
（ａ）アルミニウム基材と、前記アルミニウム基材の表面に堆積された純度が９９．９９質量％以上であるアルミニウム膜とを有する型基材を用意する工程と、
（ｂ）前記工程（ａ）の後に、前記アルミニウム膜の表面を陽極酸化することによって、複数の微細な凹部を有するポーラスアルミナ層を形成する工程と、
（ｃ）前記工程（ｂ）の後に、前記ポーラスアルミナ層をエッチング液に接触させることによって、前記ポーラスアルミナ層の前記複数の微細な凹部を拡大させる工程とを包含する、型の製造方法。
【請求項２】
前記工程（ｂ）は、前記アルミニウム膜に、結晶粒間の空隙が存在する場合に、前記アルミニウム基材の前記表面のうち、前記結晶粒間の空隙の下に存在する部分を陽極酸化することにより、前記部分に陽極酸化膜を形成する工程を含む、請求項１に記載の型の製造方法。
【請求項３】
前記アルミニウム基材の表面は、バイト研削が施されている、請求項１または２に記載の型の製造方法。
【請求項４】
前記アルミニウム基材は、円筒状のアルミニウム管である、請求項１から３のいずれかに記載の型の製造方法。
【請求項５】
表面にポーラスアルミナ層を有する型の製造方法であって、
（ａ）金属製の基材と、前記金属製の基材の表面に設けられた無機材料層と、前記無機材料層の上に堆積された純度が９９．９９質量％以上であるアルミニウム膜とを有する型基材を用意する工程と、
（ｂ）前記工程（ａ）の後に、前記アルミニウム膜の表面を陽極酸化することによって、複数の微細な凹部を有するポーラスアルミナ層を形成する工程と、
（ｃ）前記工程（ｂ）の後に、前記ポーラスアルミナ層をエッチング液に接触させることによって、前記ポーラスアルミナ層の前記複数の微細な凹部を拡大させる工程とを包含する、型の製造方法。
【請求項６】
前記金属製の基材はアルミニウム基材である、請求項５に記載の型の製造方法。
【請求項７】
前記工程（ｂ）は、前記アルミニウム膜に結晶粒間の空隙が存在し、前記無機材料層にピンホールが存在し、前記結晶粒間の空隙と前記ピンホールとが厚さ方向に重なっている場合に、前記金属製の基材の前記表面のうち、前記結晶粒間の空隙および前記ピンホールの下に存在する部分を陽極酸化することにより、前記部分に陽極酸化膜を形成する工程を含む、請求項５または６に記載の型の製造方法。
【請求項８】
前記無機材料層の厚さは、５００ｎｍ以上である、請求項５から７のいずれかに記載の型の製造方法。
【請求項９】
前記金属製の基材の表面は、バイト研削が施されている、請求項５から８のいずれかに記載の型の製造方法。
【請求項１０】
前記金属製の基材は円筒状である、請求項５から９のいずれかに記載の型の製造方法。
【請求項１１】
前記ポーラスアルミナ層は、表面の法線方向から見たときの２次元的な大きさが５０ｎｍ以上５００ｎｍ未満の複数の凹部を有し、
（ｄ）前記工程（ｃ）の後に、さらに陽極酸化することによって、前記複数の微細な凹部を成長させる工程をさらに包含し、
前記工程（ｄ）の後に、前記工程（ｃ）および（ｄ）をさらに行う、請求項１から１０のいずれかに記載の型の製造方法。
【請求項１２】
請求項１から１１のいずれかに記載の製造方法により作製された型であって、
表面の法線方向から見たときの２次元的な大きさが５０ｎｍ以上５００ｎｍ未満である複数の微細な凹部を有する、反転されたモスアイ構造を表面に有するポーラスアルミナ層を有する、型。
【請求項１３】
請求項１２に記載の型と、被加工物とを用意する工程と、
前記型と前記被加工物の表面との間に紫外線硬化樹脂を付与した状態で、前記紫外線硬化樹脂に紫外線を照射することによって前記紫外線硬化樹脂を硬化する工程と
を包含する、反射防止膜の製造方法。
【発明の詳細な説明】
【技術分野】
【０００１】
本発明は、型および型の製造方法ならびに反射防止膜の製造方法に関する。ここでいう「型」は、種々の加工方法（スタンピングやキャスティング）に用いられる型を包含し、スタンパということもある。また、「型」は印刷（ナノプリントを含む）にも用いられ得る。
【背景技術】
【０００２】
テレビや携帯電話などに用いられる表示装置やカメラレンズなどの光学素子には、通常、表面反射を低減して光の透過量を高めるために反射防止技術が施されている。例えば、空気とガラスとの界面に光が入射する場合のように屈折率が異なる媒体の界面を光が通過する場合、フレネル反射などによって光の透過量が低減し、視認性が低下するからである。【０００３】
近年、反射防止技術として、凹凸の周期が可視光の波長（λ＝３８０ｎｍ〜７８０ｎｍ）以下に制御された微細な凹凸パターンを基板表面に形成する方法が注目されている（特許文献１から４を参照）。反射防止機能を発現する凹凸パターンを構成する凸部の２次元的な大きさは１０ｎｍ以上５００ｎｍ未満である。【０００４】
この方法は、いわゆるモスアイ（Ｍｏｔｈｅｙｅ、蛾の目）構造の原理を利用したものであり、基板に入射した光に対する屈折率を凹凸の深さ方向に沿って入射媒体の屈折率から基板の屈折率まで連続的に変化させることによって反射を防止したい波長域の反射を抑えている。【０００５】
モスアイ構造は、広い波長域にわたって入射角依存性の小さい反射防止作用を発揮できるほか、多くの材料に適用でき、凹凸パターンを基板に直接形成できるなどの利点を有している。その結果、低コストで高性能の反射防止膜（または反射防止表面）を提供できる。【０００６】
モスアイ構造の製造方法として、アルミニウム（Ａｌ）を陽極酸化することによって得られる陽極酸化ポーラスアルミナ層を用いる方法が注目されている（特許文献２から４）。【０００７】
ここで、アルミニウムを陽極酸化することによって得られる陽極酸化ポーラスアルミナ層について簡単に説明する。従来から、陽極酸化を利用した多孔質構造体の製造方法は、規則正しく配列されたナノオーダーの円柱状の細孔（微細な凹部）を形成できる簡易な方法として注目されてきた。硫酸、シュウ酸、または燐酸等の酸性電解液またはアルカリ性電解液中にアルミニウム基材を浸漬し、これを陽極として電圧を印加すると、アルミニウム基材の表面で酸化と溶解が同時に進行し、その表面に細孔を有する酸化膜を形成することができる。この円柱状の細孔は、酸化膜に対して垂直に配向し、一定の条件下（電圧、電解液の種類、温度等）では自己組織的な規則性を示すため、各種機能材料への応用が期待されている。【０００８】
特定の条件下で形成されたポーラスアルミナ層は、膜面に垂直な方向から見たときに、ほぼ正六角形のセルが二次元的に最も高密度で充填された配列をとっている。それぞれのセルはその中央に細孔を有しており、細孔の配列は周期性を有している。セルは局所的な皮膜の溶解および成長の結果形成されるものであり、バリア層と呼ばれる細孔底部で、皮膜の溶解と成長とが同時に進行する。このとき、セルのサイズすなわち、隣接する細孔の間隔（中心間距離）は、バリア層の厚さのほぼ２倍に相当し、陽極酸化時の電圧にほぼ比例することが知られている。また、細孔の直径は、電解液の種類、濃度、温度等に依存するものの、通常、セルのサイズ（膜面に垂直な方向からみたときのセルの最長対角線の長さ）の１／３程度であることが知られている。このようなポーラスアルミナの細孔は、特定の条件下では高い規則性を有する（周期性を有する）配列、また、条件によってはある程度規則性の乱れた配列、あるいは不規則（周期性を有しない）な配列を形成する。【０００９】
特許文献２は、陽極酸化ポーラスアルミナ膜を表面に有するスタンパを用いて、反射防止膜（反射防止表面）を形成する方法を開示している。【００１０】
また、特許文献３に、アルミニウムの陽極酸化と孔径拡大処理を繰り返すことによって、連続的に細孔径が変化するテーパー形状の凹部を形成する技術が開示されている。【００１１】
本出願人は、特許文献４に、微細な凹部が階段状の側面を有するアルミナ層を用いて反射防止膜を形成する技術を開示している。【００１２】
また、特許文献１、２および４に記載されているように、モスアイ構造（ミクロ構造）に加えて、モスアイ構造よりも大きな凹凸構造（マクロ構造）を設けることによって、反射防止膜（反射防止表面）にアンチグレア（防眩）機能を付与することができる。アンチグレア機能を発揮する凹凸を構成する凸部の２次元的な大きさは１μｍ以上１００μｍ未満である。特許文献１、２および４の開示内容の全てを参考のために本明細書に援用する。【００１３】
陽極酸化ポーラスアルミナ膜を利用することによって、モスアイ構造を表面に形成するための型（以下、「モスアイ用型」という。）を容易に製造することができる。特に、特許文献２および４に記載されているように、アルミニウムの陽極酸化膜の表面をそのまま型として利用すると、製造コストを低減する効果が大きい。モスアイ構造を形成することができるモスアイ用型の表面の構造を「反転されたモスアイ構造」ということにする。【００１４】
モスアイ用型を用いた反射防止膜の製造方法としては、光硬化性樹脂を用いる方法が知られている。まず、基板上に光硬化性樹脂を付与する。続いて、離型処理を施したモスアイ用型の凹凸表面を真空中で光硬化性樹脂に押圧する。その後、光硬化性樹脂を凹凸構造中に充填する。続いて、凹凸構造中の光硬化性樹脂に紫外線を照射し、光硬化性樹脂を硬化する。その後、基板からモスアイ用型を分離することによって、モスアイ用型の凹凸構造が転写された光硬化性樹脂の硬化物層が基板の表面に形成される。光硬化性樹脂を用いた反射防止膜の製造方法は、例えば特許文献４に記載されている。
【先行技術文献】
【特許文献】
【００１５】
【特許文献１】特表２００１−５１７３１９号公報
【特許文献２】特表２００３−５３１９６２号公報
【特許文献３】特開２００５−１５６６９５号公報
【特許文献４】国際公開第２００６／０５９６８６号
【発明の概要】
【発明が解決しようとする課題】
【００１６】
本発明者は、バルクのアルミニウム円筒の表面を陽極酸化およびエッチングすることによってポーラスアルミナ層を形成し、モスアイ用型の作製を試みた。モスアイ用型の十分な剛性を得るために、不純物元素を含むアルミニウム円筒（例えばＪＩＳ  １０５０（アルミニウムの純度９９．５０質量％以上））を用いると、反転されたモスアイ構造を形成する細孔（直径数百ｎｍ程度）に比べて大きなピット（例えば直径１μｍ程度）が形成されることがあった。ピットは、エッチング工程において、アルミニウム円筒の内部に存在する不純物とその周辺のアルミニウムとの間に局所電池反応が起こることにより形成される。局所電池反応に起因して、アルミニウムがアノード溶解することにより、ピットが形成される。【００１７】
この問題は、モスアイ用型に限らず、表面にポーラスアルミナ層を有する型に共通の問題である。【００１８】
本発明の主な目的は、ピットの形成を抑制できる、表面にポーラスアルミナ層を有する型の製造方法を提供することにある。
【課題を解決するための手段】
【００１９】
本発明の型の製造方法は、表面にポーラスアルミナ層を有する型の製造方法であって、（ａ）アルミニウム基材と、前記アルミニウム基材の表面に堆積された純度が９９．９９質量％以上であるアルミニウム膜とを有する型基材を用意する工程と、（ｂ）前記工程（ａ）の後に、前記アルミニウム膜の表面を陽極酸化することによって、複数の微細な凹部を有するポーラスアルミナ層を形成する工程と、（ｃ）前記工程（ｂ）の後に、前記ポーラスアルミナ層をエッチング液に接触させることによって、前記ポーラスアルミナ層の前記複数の微細な凹部を拡大させる工程と、を包含する。【００２０】
ある実施形態において、前記工程（ｂ）は、前記アルミニウム膜に、結晶粒間の空隙が存在する場合に、前記アルミニウム基材の前記表面のうち、前記結晶粒間の空隙の下に存在する部分を陽極酸化することにより、前記部分に陽極酸化膜を形成する工程を含む。【００２１】
ある実施形態において、前記アルミニウム基材の表面は、バイト研削が施されている。【００２２】
ある実施形態において、前記アルミニウム基材は、円筒状のアルミニウム管である。【００２３】
ある実施形態において、前記アルミニウム基材のアルミニウムの純度は、９９．５０質量％以上９９．９９質量％未満である。【００２４】
本発明の他の型の製造方法は、表面にポーラスアルミナ層を有する型の製造方法であって、（ａ）金属製の基材と、前記金属製の基材の表面に設けられた無機材料層と、前記無機材料層の上に堆積された純度が９９．９９質量％以上であるアルミニウム膜とを有する型基材を用意する工程と、（ｂ）前記工程（ａ）の後に、前記アルミニウム膜の表面を陽極酸化することによって、複数の微細な凹部を有するポーラスアルミナ層を形成する工程と、（ｃ）前記工程（ｂ）の後に、前記ポーラスアルミナ層をエッチング液に接触させることによって、前記ポーラスアルミナ層の前記複数の微細な凹部を拡大させる工程と、を包含する。【００２５】
ある実施形態において、前記金属製の基材はアルミニウム基材である。【００２６】
ある実施形態において、前記工程（ｂ）は、前記アルミニウム膜に結晶粒間の空隙が存在し、前記無機材料層にピンホールが存在し、前記結晶粒間の空隙と前記ピンホールとが厚さ方向に重なっている場合に、前記金属製の基材の前記表面のうち、前記結晶粒間の空隙および前記ピンホールの下に存在する部分を陽極酸化することにより、前記部分に陽極酸化膜を形成する工程を含む。【００２７】
ある実施形態において、前記無機材料層の厚さは、５００ｎｍ以上である。【００２８】
ある実施形態において、前記金属製の基材の表面は、バイト研削が施されている。【００２９】
ある実施形態において、前記金属製の基材は円筒状である。【００３０】
ある実施形態において、前記ポーラスアルミナ層は、表面の法線方向から見たときの２次元的な大きさが５０ｎｍ以上５００ｎｍ未満の複数の凹部を有し、（ｄ）前記工程（ｃ）の後に、さらに陽極酸化することによって、前記複数の微細な凹部を成長させる工程をさらに包含し、前記工程（ｄ）の後に、前記工程（ｃ）および（ｄ）をさらに行う。【００３１】
本発明の型は、上記いずれかに記載の製造方法により作製された型であって、表面の法線方向から見たときの２次元的な大きさが５０ｎｍ以上５００ｎｍ未満である複数の微細な凹部を有する、反転されたモスアイ構造を表面に有するポーラスアルミナ層を有する。【００３２】
本発明の反射防止膜の製造方法は、上記の型と、被加工物とを用意する工程と、前記型と前記被加工物の表面との間に紫外線硬化樹脂を付与した状態で、前記紫外線硬化樹脂に紫外線を照射することによって前記紫外線硬化樹脂を硬化する工程とを包含する。
【発明の効果】
【００３３】
本発明によると、ピットの形成を抑制できる、表面にポーラスアルミナ層を有する型の製造方法が提供される。
【図面の簡単な説明】
【００３４】
【図１】（ａ）〜（ｅ）は、本発明による実施形態の型の製造方法を説明するための模式的な図である。
【図２】不純物元素を含むアルミニウム基材を用いて作製されたモスアイ用型の表面のＳＥＭ像を示す図である。
【図３】（ａ）および（ｂ）は、不純物元素を含むアルミニウム基材を用いると、ピットが形成されるという問題の発生原因を説明するための模式図である。
【図４】アルミニウム膜１８の表面のＳＥＭ像を示す図である。
【図５】（ａ）は、型基材１０の模式的な図であり、（ｂ）は、型基材１０を用いて陽極酸化を行った後の様子を示す模式的な図である。
【図６】（ａ）は、型基材５０の模式的な図であり、（ｂ）は、型基材５０を用いて陽極酸化およびエッチングを繰り返した後の様子を示す模式的な図である。
【図７】アルミニウム基材の表面のＳＥＭ像を示す図である。
【図８】比較例１のモスアイ用型の表面のＳＥＭ像を示す図である。
【図９】（ａ）は、アルミニウム基材６２の模式的な図であり、（ｂ）は、モスアイ用型３００の模式的な図である。
【図１０】アルミニウム基材の表面のＳＥＭ像を示す図である。
【図１１】（ａ）〜（ｅ）は、本発明による実施形態の他の型の製造方法を説明するための模式的な図である。
【図１２】（ａ）は、型基材１０ｂの模式的な図であり、（ｂ）は、型基材１０ｂを用いて陽極酸化を行った後の様子を示す模式的な図である。
【図１３】エッチング時間に対する細孔の直径の変化を示す図である。
【図１４】ロール状のモスアイ用型を用いて反射防止膜を形成する工程を説明するための模式的な断面図である。
【図１５】（ａ）は、実施例４のアルミニウム膜の表面のＳＥＭ像を示す図であり、（ｂ）は、実施例４のモスアイ用型の表面のＳＥＭ像を示す図である。
【図１６】（ａ）〜（ｃ）は、それぞれ、実施例１、２および４の反射防止膜の表面のＳＥＭ像である。
【図１７】（ａ）〜（ｃ）は、それぞれ、実施例１、２および４の反射防止膜の断面のＳＥＭ像である。
【図１８】実施例１、２および４の反射防止膜の反射率の波長依存性を示すグラフである。
【発明を実施するための形態】
【００３５】
以下、図面を参照して、本発明による実施形態の型および型の製造方法を説明するが、本発明は例示する実施形態に限定されない。
【００３６】
本発明による実施形態の型の製造方法では、アルミニウム基材と、アルミニウム基材の表面に堆積された純度が９９．９９質量％以上であるアルミニウム膜とを有する型基材を用いて陽極酸化およびエッチングを行う。上記型基材を用いることにより、ピットの形成を抑制できる。ここで、型基材とは、型の製造工程において、陽極酸化およびエッチングされる対象をいう。また、アルミニウム基材とは、板状、円筒状、または円柱状の自己支持が可能なバルク状のアルミニウムをいう。本発明による実施形態の型の製造においては、十分な剛性を有する型を得るために、アルミニウム基材として、アルミニウムの純度が９９．５０質量％以上９９．９９質量％未満である、不純物を含むアルミニウム基材を用いる。
【００３７】
堆積されたアルミニウム膜は、多数の結晶粒で構成されており、結晶粒間に空隙が存在する（図４参照）。本発明者の検討によると、結晶粒の大きさや空隙間の距離は、堆積条件によって変化するものの、空隙を無くすことはできなかった。したがって、アルミニウム基材の上に高純度のアルミニウム膜を堆積しても、結晶粒間の空隙からエッチング液が侵入し、ピットが形成されると考えていた。しかしながら、上記型基材を用いて陽極酸化およびエッチングを行うと、予想に反してピットが形成されなかった。これは、アルミニウム基材の不純物がアルミニウム膜の結晶粒間の空隙に露出している確率が十分に低かったためと考えられる。
【００３８】
本発明による他の実施形態の型の製造方法では、型基材として、アルミニウム基材とアルミニウム膜との間に形成された無機材料層をさらに有する型基材を用いる。無機材料層はアルミニウム基材とアルミニウム膜とを絶縁する必要はなく、緻密な膜である必要はない。無機材料層をさらに有する型基材を用いて作製された型は、無機材料層をエッチストップ層として用いることができるので、後述するように容易にリワーク可能であるという利点を有する。
【００３９】
以下、図１（ａ）〜（ｅ）を参照して、本発明による実施形態の型の製造方法を説明する。図１（ａ）〜（ｅ）は、本発明による実施形態の型の製造方法を説明するための模式的な断面図である。なお、本発明による実施形態の型の製造方法は、例えばモスアイ構造を有する反射防止膜を形成するために好適に用いられるモスアイ用型を製造する方法である。以下では、モスアイ用型を製造する場合を例に説明する。
【００４０】
まず、図１（ａ）に示すように、アルミニウム基材１２と、アルミニウム基材１２の表面に堆積された純度が９９．９９質量％以上であるアルミニウム膜１８とを有する型基材１０を用意する。例えば、アルミニウム基材１２の表面に、真空蒸着法またはスパッタ法を用いて、厚さ１μｍのアルミニウム膜１８を形成した型基材１０を用意する。アルミニウム基材１２としては、アルミニウムの純度が９９．５０質量％以上９９．９９質量％未満である比較的剛性の高いアルミニウム基材を用いる。
【００４１】
アルミニウム基材１２に含まれる不純物としては、鉄（Ｆｅ）、ケイ素（Ｓｉ）、銅（Ｃｕ）、マンガン（Ｍｎ）、亜鉛（Ｚｎ）、ニッケル（Ｎｉ）、チタン（Ｔｉ）、鉛（Ｐｂ）、スズ（Ｓｎ）およびマグネシウム（Ｍｇ）からなる群から選択された少なくとも１つの元素を含むことが好ましく、特にＭｇが好ましい。エッチング工程におけるピット（窪み）が形成されるメカニズムは、局所的な電池反応であるので、理想的にはアルミニウムよりも貴な元素を全く含まず、卑な金属であるＭｇ（標準電極電位が−２．３６Ｖ）を不純物元素として含むアルミニウム基材１２を用いることが好ましい。アルミニウムよりも貴な元素の含有率が１０ｐｐｍ以下であれば、電気化学的な観点からは、当該元素を実質的に含んでいないと言える。Ｍｇの含有率は、全体の０．１質量％以上であることが好ましく、約３．０質量％以下の範囲であることがさらに好ましい。Ｍｇの含有率が０．１質量％未満では十分な剛性が得られない。一方、含有率が大きくなると、Ｍｇの偏析が起こり易くなる。モスアイ用型を形成する表面付近に偏析が生じても電気化学的には問題とならないが、Ｍｇはアルミニウムとは異なる形態の陽極酸化膜を形成するので、不良の原因となる。不純物元素の含有率は、アルミニウム基材１２の形状、厚さおよび大きさに応じて、必要とされる剛性に応じて適宜設定すればよい。例えば圧延加工によって板状のアルミニウム基材１２を作製する場合には、Ｍｇの含有率は約３．０質量％が適当であるし、押出加工によって円筒などの立体構造を有するアルミニウム基材１２を作製する場合には、Ｍｇの含有率は２．０質量％以下であることが好ましい。Ｍｇの含有率が２．０質量％を超えると、一般に押出加工性が低下する。本実施形態においては、アルミニウム基材１２として、例えば、ＪＩＳ  １０５０、Ａｌ−Ｍｇ系合金（例えばＪＩＳ  ５０５２）、またはＡｌ−Ｍｇ−Ｓｉ系合金（例えばＪＩＳ  ６０６３）で形成された円筒状のアルミニウム管を用いる。
【００４２】
次に、図１（ｂ）に示すように、アルミニウム膜１８の表面１８ｓを陽極酸化することによって、複数の細孔１４ｐ（微細な凹部）を有するポーラスアルミナ層１４を形成する。ポーラスアルミナ層１４は、細孔１４ｐを有するポーラス層と、バリア層とを有している。ポーラスアルミナ層１４は、例えば、酸性の電解液中で表面１８ｓを陽極酸化することによって形成される。ポーラスアルミナ層１４を形成する工程で用いられる電解液は、例えば、シュウ酸、酒石酸、燐酸、クロム酸、クエン酸、リンゴ酸からなる群から選択される酸を含む水溶液である。例えば、後述する実施例１のように、アルミニウム膜１８の表面１８ｓを、シュウ酸水溶液（濃度０．３ｗｔ％、液温５℃）を用いて、印加電圧８０Ｖで５５秒間陽極酸化を行うことにより、ポーラスアルミナ層１４を形成する。
【００４３】
次に、図１（ｃ）に示すように、ポーラスアルミナ層１４をアルミナのエッチャントに接触させることによって所定の量だけエッチングすることにより細孔１４ｐの孔径を拡大する。エッチング液の種類・濃度、およびエッチング時間を調整することによって、エッチング量（すなわち、細孔１４ｐの大きさおよび深さ）を制御することができる。エッチング液としては、例えば１０質量％の燐酸や、蟻酸、酢酸、クエン酸などの有機酸の水溶液やクロム燐酸混合水溶液を用いることができる。例えば、後述する実施例１のように、燐酸（１ｍｏｌ／Ｌ（リットル）、３０℃）を用いて２０分間エッチングを行う。
【００４４】
次に、図１（ｄ）に示すように、再び、アルミニウム膜１８を部分的に陽極酸化することにより、細孔１４ｐを深さ方向に成長させるとともにポーラスアルミナ層１４を厚くする。ここで細孔１４ｐの成長は、既に形成されている細孔１４ｐの底部から始まるので、細孔１４ｐの側面は階段状になる。
【００４５】
さらにこの後、必要に応じて、ポーラスアルミナ層１４をアルミナのエッチャントに接触させることによってさらにエッチングすることにより細孔１４ｐの孔径をさらに拡大する。エッチング液としては、ここでも上述したエッチング液を用いることが好ましく、現実的には、同じエッチング浴を用いればよい。
【００４６】
このように、上述した陽極酸化工程およびエッチング工程を交互に複数回（例えば５回：陽極酸化を５回とエッチングを４回）繰り返すことによって、図１（ｅ）に示すように、所望の凹凸形状を有するポーラスアルミナ層１４を有するモスアイ用型１００が得られる。
【００４７】
以下、本発明による実施形態のモスアイ用型の製造方法により、上記のピットの形成が抑制できることを説明する。
【００４８】
まず、上述した不純物元素を含むアルミニウム基材の表面を陽極酸化およびエッチングすると、細孔１４ｐより大きなピットが形成されるという問題を説明する。図２に、不純物元素を含むアルミニウム基材を用いて作製されたモスアイ用型の表面の走査型電子顕微鏡（ＳＥＭ）像を示す。図２に示すモスアイ用型は、ＪＩＳ  １０５０のアルミニウム円筒の表面を直接陽極酸化およびエッチングして作製した。図２に示すように、得られたモスアイ用型の表面には、直径１μｍ前後のピット（窪み）が形成されており、ピットの間およびピットの内周面には複数の微細な凹部が形成されている。
【００４９】
図３（ａ）に、不純物元素２９を含むアルミニウム基材２８を用いて、ポーラスアルミナ層（陽極酸化層）２４を形成し、細孔２４ｐを拡大するためのエッチング工程を行なった際に、細孔２４ｐに比べて大きなピット（窪み）２３が形成されている様子を模式的に示す。ピット２３は、不純物元素２９の近傍に形成される。ピット２３は、図３（ｂ）に示すように、局所電池反応によって形成されると考えられる。例えば不純物元素２９として、Ｆｅを含む場合、Ｆｅの標準電極電位（−０．４４Ｖ）はＡｌの標準電極電位（−１．７０Ｖ）よりも高いので、Ｆｅがカソードとなり、Ａｌがエッチング液中にアノード溶解する（「ガルバニック腐食」ともいう。）。
【００５０】
本発明による実施形態のモスアイ用型の製造方法においては、以下に示すように局所電池反応が起こりにくいので、ピットの形成を抑制できる。
【００５１】
図１（ａ）に示したアルミニウム膜１８には、表面１８ｓに結晶粒間の空隙が存在する。図４に、アルミニウム基材１２の表面にスパッタ法により形成したアルミニウム膜１８の表面のＳＥＭ像を示す。図４に示すように、アルミニウム膜１８の表面には、結晶粒間に複数の空隙（黒い点として観察される）が形成されている。型基材１０をエッチング液に浸漬すると、結晶粒間の空隙からエッチング液が侵入する。
【００５２】
局所電池反応は、標準電極電位が異なる金属（例えば異種金属）間で起こるものであるので、アルミニウム基材１２の表面のうち、結晶粒間の空隙が存在する部分の下にある部分が、アルミニウムであれば、局所電池反応は起こらない。一方、アルミニウム基材１２の表面のうち、結晶粒間の空隙が存在する部分の下にある部分に不純物が露出し、結晶粒間の空隙から侵入したエッチング液が不純物に接触すると、不純物とアルミニウム膜１８との間で局所電池反応が起こる可能性がある。
【００５３】
実施例を示して後述するように、本発明者が型基材１０と同じ構成を有する型基材を用いて陽極酸化およびエッチングを行ったところ、ピットが形成されなかった。アルミニウム基材１２の表面のうち空隙の下にある部分に不純物が露出している確率が十分に低かったと考えられる。その結果、不純物とアルミニウム膜１８との間で局所電池反応が起きなかったと考えられる。従って、本発明による実施形態の型の製造方法においては、型基材１０を用いることにより、局所電池反応を起こりにくくすることができるのでピットの形成を抑制できる。
【００５４】
以下に示すように、アルミニウム基材１２の表面のうち、結晶粒間の空隙の下にある部分には、陽極酸化工程において陽極酸化膜が形成されるので、局所電池反応が起こりにくい。
【００５５】
図５（ａ）に示すように、アルミニウム膜１８に、複数の結晶粒間の空隙１８ａおよび１８ｂが存在し、アルミニウム基材１２の表面のうち、空隙１８ｂが存在する部分に不純物１９（例えばＦｅ）が存在すると、エッチング工程において、空隙１８ｂからエッチング液が侵入し、不純物１９と不純物１９の周辺のアルミニウムとの間、または不純物１９とアルミニウム膜１８との間で局所電池反応が起こる可能性がある。陽極酸化工程においては、アルミニウム基材１２の表面のうち、空隙１８ｂの下に存在する部分は電解液に接触するので、陽極酸化され、図５（ｂ）に示すように、陽極酸化膜１４ｂが形成される。空隙１８ｂにエッチング液が侵入したとしても、陽極酸化膜１４ｂがエッチング液に溶解してしまうまでは、エッチング液が不純物１９に接触しない。その結果、局所電池反応が起こりにくくなる。
【００５６】
なお、陽極酸化膜１４ｂは空隙１８ｂ内に形成されているので、陽極酸化膜１４ｂのエッチングレートは比較的小さい。例えば、ポーラスアルミナ層１４の表面に比べ、エッチングレートが小さい。従って、陽極酸化膜１４ｂは比較的溶解されにくい。
【００５７】
また、本発明による実施形態のモスアイ用型の製造方法では、以下に示すように、アルミニウム以外の金属製の基材５２（例えばステンレス鋼製の基材）と、基材５２の表面に形成されたアルミニウム膜５８とを有する型基材５０を用いてモスアイ用型を作製する場合に、酸素ガスに起因して発生する欠陥が生じない。
【００５８】
図６に、アルミニウム以外の金属製の基材５２（ここではステンレス鋼製の基材）と、基材５２の表面に形成されたアルミニウム膜５８とを有する型基材５０を用いてモスアイ用型を作製する様子を模式的に示す。図６（ａ）は、型基材５０の模式的な断面図である。アルミニウム膜５８には、結晶粒間の空隙５８ａおよび５８ｂが存在する。型基材５０を用いた場合、陽極酸化工程において、電解液が空隙５８ａから侵入し、電解液が基材５２に触れると、酸素ガスが爆発的に発生し、アルミニウム膜５８に直径１ｍｍ程度の欠陥５７が発生することがある（図６（ｂ））。この酸素は、水の電気分解に起因するものである。本発明による実施形態のモスアイ用型の製造方法では、アルミニウム基材１２と、アルミニウム基材１２の表面に形成されたアルミニウム膜１８とを有する型基材１０を用いているので、陽極酸化工程において、アルミニウム基材１２に電解液が触れたとしても、水の電気分解で生ずる酸素は、アルミニウム基材１２の表面のアルミニウムと結合するので、欠陥５７（図６（ｂ））のような欠陥が生じない。
【００５９】
なお、図６（ｂ）には、型基材５０の表面に形成されたピット５３も併せて示している。型基材５０を用いて陽極酸化およびエッチングを行うと、エッチング工程において空隙５８ｂからエッチング液が侵入し、基材５２とアルミニウム膜５８との間で局所電池反応が起こることにより、図６（ｂ）に示すように、ピット５３が形成される。本発明による実施形態のモスアイ用型の製造方法においては、上述した理由から、型基材５０を用いた場合に生じるピット５３のようなピットが形成されない。
【００６０】
アルミニウム基材１２は、例えばステンレス鋼製の基材に比べて軽い。従って、型基材１０は、比較的取り扱いが容易であるという利点もある。例えば、上記の陽極酸化工程およびエッチング工程を繰り返す作業を比較的簡単に行うことができる。特に、大面積の反射防止膜の製造に用いるためのモスアイ用型を製造するときは、型や型基材が大きくなるので、型基材１０を用いると有利である。
【００６１】
本発明による実施形態のモスアイ用型の製造方法によれば、アルミニウム基材の表面を直接陽極酸化およびエッチングすることによりモスアイ用型を作製する場合に比べ、細孔の直径や深さをむらのないように形成できる。
【００６２】
本発明者がアルミニウム基材の表面を直接陽極酸化およびエッチングしたところ、ポーラスアルミナ層の細孔の直径や深さにむらが生じることがあった。細孔の直径や深さのむらは、アルミニウム基材の表面状態に起因すると考えられる。アルミニウム基材の表面には複数の結晶粒が存在する。図７に、アルミニウム基材の表面の光学顕微鏡像（微分干渉像）を示す。図７に示すように、アルミニウム基材の表面には複数の結晶粒が存在する。複数の結晶粒の直径は、数百μｍ〜２０ｍｍ程度である。アルミニウム基材の表面には、結晶粒ごとに異なる結晶面が露出している。
【００６３】
図８に、アルミニウム基材の表面を陽極酸化およびエッチングして作製されたモスアイ用型（後述する比較例１のモスアイ用型）の表面の、アルミニウム基材の粒界が存在する部分のＳＥＭ像を示す。図８に示す範囲においては、アルミニウム基材の表面の中央に粒界が存在する。図８に示すように、粒界の左側と右側とを比較すると、粒界の左側に形成された細孔（図８において、黒い小さな点として観察される）の直径は、右側に形成された細孔に比べ大きい。また、細孔の深さも粒界の左側と右側とで異なっていた。
【００６４】
この原因は、以下のように考えられる。図９（ａ）に、アルミニウム基材６２の断面を模式的に示し、図９（ｂ）に、アルミニウム基材６２の表面を陽極酸化およびエッチングすることにより作製したモスアイ用型３００の断面を模式的に示す。図９（ａ）に示すように、アルミニウム基材６２の表面には複数の結晶粒６１ａ〜６１ｃが存在し、結晶粒ごとに異なる結晶面が露出している。結晶面が異なると表面の化学的性質が異なるので、結晶粒ごとに陽極酸化レートおよびエッチングレートが異なる。従って、図９（ｂ）に示すように、結晶粒６１ａ〜６１ｃの表面に、互いに直径または深さの異なる細孔が形成されると考えられる。すなわち、アルミニウム基材６２の表面には陽極酸化レートおよびエッチングレートが異なる領域が存在することになるので、細孔の直径や深さにむらが生じたと考えられる。比較例１（図８）においては、結晶粒ごとに陽極酸化レートおよびエッチングレートが異なるので、図８に示すように、粒界の左側と右側とで直径や深さの異なる細孔が形成されたと考えられる。
【００６５】
型基材１０のアルミニウム膜１８のように、堆積したアルミニウム膜の表面に存在する結晶粒はアルミニウム基材１２の表面に存在する結晶粒に比べて小さく、アルミニウム膜１８の表面１８ｓに露出している結晶面は比較的ランダムになる。従って、細孔の直径や深さがランダムになるので、細孔の直径や深さのむらが目立たない。
【００６６】
上記の細孔の直径や深さのむらは、アルミニウム基材の表面の研削痕や研磨痕が存在する部分と、それ以外の部分とにおいて化学的性質が異なることによっても発生する可能性があると考えられる。図１０に、バフ研磨を施したアルミニウム基材の表面のうち、研磨痕が存在する部分のＳＥＭ像を示す。アルミニウム基材の表面には、図１０に示すような、筋状の研磨痕が見られた。アルミニウム膜１８の表面１８ｓには、アルミニウム基材の表面のような研磨痕や研削痕が無い。従って、細孔の直径や深さのむらが生じにくい。
【００６７】
なお、実施例を示して後述するように、アルミニウム基材１２の表面はバイト研削が施されていると、上記の細孔の直径や深さのむらが抑制されるので好ましい。アルミニウム基材１２の表面状態が悪い（例えば、加工の痕（研磨痕、研削痕）がある。または、加工に用いた砥粒が残っている。）と、アルミニウム基材の表面に堆積されたアルミニウム膜の表面に、アルミニウム基材の表面状態が反映された凹凸が形成される。アルミニウム膜の表面に凹凸が存在すると、凹凸に対応して陽極酸化レートおよびエッチングレートが異なるので、細孔の直径や深さのむらが発生しやすい。バイト研削が施されたアルミニウム基材は、例えばバフ研磨のように砥粒を用いた加工を施した基材に比べ、表面状態が良いので、細孔の直径や深さのむらを抑制できる。
【００６８】
次に、図１１を参照して、本発明による他の実施形態のモスアイ用型の製造方法を説明する。本実施形態のモスアイ用型の製造方法は、型基材として、アルミニウム基材１２と、アルミニウム基材１２の表面に形成された無機材料層１６と、無機材料層１６の上に堆積された純度が９９．９９質量％以上であるアルミニウム膜１８とを有する型基材１０ｂ（図１１（ａ））を用いる。本実施形態のモスアイ用型の製造方法は、型基材１０（図１（ａ））に代えて、アルミニウム基材１２とアルミニウム膜１８との間に設けられた無機材料層１６をさらに有する型基材１０ｂを用いる点で、図１を参照して上述した実施形態のモスアイ用型の製造方法と異なる。
【００６９】
まず、図１１（ａ）に示すように、アルミニウム基材１２と、アルミニウム基材１２の表面に形成された無機材料層１６と、無機材料層１６の上に堆積された純度が９９．９９質量％以上であるアルミニウム膜１８とを有する型基材１０ｂを用意する。無機材料層１６の材料としては、例えばＳｉＯ2またはＴａ2Ｏ5を用いることができる。無機材料層１６は、例えばスパッタ法により形成することができる。
【００７０】
次に、図１１（ｂ）に示すように、アルミニウム膜１８の表面を陽極酸化することによって、複数の微細な凹部１４ｐを有するポーラスアルミナ層１４を形成する。
【００７１】
次に、図１１（ｃ）に示すように、ポーラスアルミナ層１４をエッチング液に接触させることによって、ポーラスアルミナ層１４の複数の微細な凹部１４ｐを拡大させる。
【００７２】
次に、図１１（ｄ）に示すように、微細な凹部１４ｐを深さ方向に成長させるとともにポーラスアルミナ層１４を厚くし、さらに必要に応じて陽極酸化およびエッチングを繰り返すことにより、モスアイ用型１００ｂ（図１１（ｅ））が得られる。
【００７３】
本実施形態のモスアイ用型の製造方法では、図１を参照して上述した実施形態のモスアイ用型の製造方法と同様に、局所電池反応を起こりにくくすることができるので、ピットの形成が抑制される。
【００７４】
無機材料層１６にはピンホールが形成されやすい。特に比較的薄い無機材料層１６を形成したときは、ピンホールが形成されやすい。アルミニウム膜１８の結晶粒間の空隙とピンホールとが厚さ方向に重なっていると、結晶粒間の空隙とピンホールからエッチング液が侵入する。アルミニウム基材１２の表面のうち、結晶粒間の空隙とピンホールとが重なっている部分の下にある部分に不純物が露出していると、侵入したエッチング液が不純物に接触し、不純物とアルミニウム膜１８との間、または不純物と不純物周辺のアルミニウムとの間で局所電池反応が起こる可能性がある。上記のように、アルミニウム基材１２の表面のうち、結晶粒間の空隙の下に存在する部分に不純物が露出している確率は十分に低いと考えられる。結晶粒間の空隙とピンホールとが重なっている部分の下に不純物が露出している確率はさらに低いと考えられるので、エッチング液が侵入しても、エッチング液が不純物に接触する可能性は低く、局所電池反応は起こりにくい。
【００７５】
アルミニウム基材１２の表面のうち、結晶粒間の空隙とピンホールとが重なっている部分の下にある部分は、陽極酸化工程において、電解液と接触する。従って、陽極酸化膜が形成されるので、陽極酸化膜が溶解してしまうまではエッチング液とアルミニウム基材１２との接触が防止される。従って、局所電池反応が起こりにくい。
【００７６】
図１２（ａ）に示すように、アルミニウム膜１８に結晶粒間の空隙１８ａおよび１８ｂが存在し、無機材料層１６にピンホール１６ｐが存在し、結晶粒間の空隙１８ｂとピンホール１６ｐとが型基材１０ｂの厚さ方向に重なっていると、アルミニウム基材１２の表面の一部が露出する。アルミニウム基材１２の表面のうち、結晶粒間の空隙１８ｂとピンホール１６ｐとが重なっている部分の下にある部分に不純物が存在すると、エッチング工程において、エッチング液が不純物に接触する。従って、局所電池反応が起こる可能性がある。陽極酸化工程において、アルミニウム基材１２の露出している部分（すなわち、ピンホール１６ｐが存在する部分）は、電解液に接触するので、陽極酸化され、図１２（ｂ）に示すように、この部分に陽極酸化膜１４ｃが形成される。従って、エッチング工程においては、陽極酸化膜１４ｃがエッチング液に溶解してしまうまでは、エッチング液が不純物１９に接触しない。その結果、局所電池反応が起こりにくくなる。
【００７７】
型１００ｂは、無機材料層１６をエッチストップ層として用いることができるので、リワークが比較的容易であるという利点を有する。
【００７８】
まず、型１００ｂをエッチング液（例えば水酸化ナトリウム水溶液、濃度１０％、液温２０℃）に浸漬し、アルミニウム膜１８（無機材料層１６とポーラスアルミナ層１４との間に残存するアルミニウム膜１８（図１１（ｅ）））を溶解除去する。このとき、無機材料層１６がエッチストップ層となるので、アルミニウム基材１２は溶解されない。
【００７９】
続いて、無機材料層１６上に新たなアルミニウム膜を堆積し、アルミニウム膜の表面の陽極酸化を行うことにより、リワークできる。
【００８０】
例えば、上述した型１００（図１（ｅ））をリワークするときは、ポーラスアルミナ層１４を削ることにより除去することとなる。型１００ｂは、型１００に比べ、容易にリワークが可能である。
【００８１】
また、型１００ｂは、アルミニウム基材１２を交換することなく、何回でもリワークできるという利点がある。例えば、アルミニウム基材の表面を陽極酸化およびエッチングすることにより作製されたモスアイ用型は、表面のポーラスアルミナ層を削ることによりリワークを行うので、リワークを行うたびにアルミニウム基材が小さくなっていく。従って、リワークを行う回数に制限がある。
【００８２】
無機材料層１６の厚さは、５００ｎｍ以上であることが好ましい。実施例を示して後述するように、無機材料層１６の厚さが５００ｎｍ以上であれば、アルミニウム基材１２とアルミニウム膜１８との間における絶縁性を得やすい。アルミニウム基材１２とアルミニウム膜１８との間が絶縁されれば、局所電池反応を起こりにくくすることができる。
【００８３】
アルミニウム基材１２の表面は、バイト研削が施されていることが好ましい。アルミニウム基材１２の表面に、例えば砥粒が残っていると、砥粒が存在する部分において、アルミニウム膜１８とアルミニウム基材１２との間で導通しやすくなる。砥粒以外にも、凹凸が存在するところでは、アルミニウム膜１８とアルミニウム基材１２との間で導通しやすくなる。アルミニウム膜１８とアルミニウム基材１２との間で導通すると、アルミニウム基材１２内の不純物とアルミニウム膜１８との間で局所電池反応が起こる可能性がある。表面にバイト研削が施されていると、砥粒が無く、表面状態が比較的良いので、アルミニウム膜１８とアルミニウム基材１２との間の絶縁性を得やすい。従って、局所電池反応が起こりにくい。
【００８４】
アルミニウム基材１２に代えて、アルミニウム以外の金属製の基材を有する型基材を用いてもよい。金属製の基材としては、バルブ金属製の基材を用いることが好ましい。バルブ金属は、陽極酸化される金属の総称であって、アルミニウムの他、タンタル（Ｔａ）、ニオブ（Ｎｂ）、モリブデン（Ｍｏ）、チタン（Ｔｉ）、ハフニウム（Ｈｆ）、ジルコニウム（Ｚｒ）、亜鉛（Ｚｎ）、タングステン（Ｗ）、ビスマス（Ｂｉ）、アンチモン（Ｓｂ）を含む。特に、タンタル（Ｔａ）、ニオブ（Ｎｂ）、モリブデン（Ｍｏ）、チタン（Ｔｉ）、タングステン（Ｗ）が好ましい。
【００８５】
上記で例示した型基材１０ｂには、アルミニウム基材１２が用いられているので、陽極酸化工程において、上記のように、アルミニウム基材１２の表面のうち露出している部分に陽極酸化膜１４ｃが形成される。金属製の基材としてバルブ金属製の基材を有する型基材を用いることにより、アルミニウム基材１２を有する型基材１０ｂを用いたときと同様に、陽極酸化工程において表面の一部に陽極酸化膜が形成される。なお、型基材１０ｂは、アルミニウム基材１２を用いるので、エッチング液がアルミニウム基材１２の表面に接触したとしても、不純物が露出していなければ、局所電池反応が起こらないという利点がある。
【００８６】
例えば無機材料層を厚く緻密に形成することにより、金属製の基材とアルミニウム膜との間が絶縁されていれば、金属製の基材として、バルブ金属製の基材以外の金属製の基材を用いてもよい。例えば金属製の基材としてステンレス鋼（例えばＪＩＳ規格ＳＵＳ）製の基材を用いたときでも、ステンレス鋼製の基材とアルミニウム膜との間が絶縁されていれば、局所電池反応が起こりにくい。なお、アルミニウム基材１２は、例えばステンレス鋼製の基材に比べて軽いので、作業性の観点からもアルミニウム基材１２を有する型基材１０ｂを用いることが好ましい。また、型基材１０ｂの無機材料層１６は、アルミニウム基材１２とアルミニウム膜１８とを絶縁する必要はなく、緻密な膜である必要はないため、有利である。
【００８７】
無機材料層１６の上には、アルミニウムを含有する緩衝層を形成することが好ましい。緩衝層は、無機材料層１６とアルミニウム膜１８との接着性を向上させるように作用する。また、緩衝層は、無機材料層１６を酸から保護する。
【００８８】
緩衝層は、アルミニウムと、酸素または窒素とを含むことが好ましい。酸素または窒素の含有率は一定であってもよいが、特に、アルミニウムの含有率が無機材料層１６側よりもアルミニウム膜１８側において高いプロファイルを有することが好ましい。熱膨張係数などの物性値の整合に優れるからである。
【００８９】
緩衝層内のアルミニウムの含有率の厚さ方向におけるプロファイルは、段階的に変化してもよいし、連続的に変化してもよい。例えば、緩衝層をアルミニウムと酸素とで形成する場合、アルミニウム膜１８に近い層ほど酸素含有率が漸次低下するように複数の酸化アルミニウム層を形成し、最上層の上にアルミニウム膜１８を形成する。言い換えると、アルミニウムの含有率が、無機材料層１６側よりもアルミニウム膜１８側で高いプロファイルを有するように、複数の酸化アルミニウム層を形成する。
【００９０】
アルミニウム膜１８に近い層ほど酸素含有率が漸次低下するように複数の酸化アルミニウム層を形成することにより、アルミニウム膜１８に近い層ほど熱膨張係数を高くすることができ、アルミニウム膜１８に近い層ほど熱膨張係数をアルミニウム膜１８の熱膨張係数に近付けることができる。その結果、比較的低温の陽極酸化と比較的高温のエッチングを繰り返すことで生じる熱応力に強く、密着性の高いアルミニウム膜１８を形成することができる。
【００９１】
例えば、緩衝層を２つの酸化アルミニウム層で構成する場合、無機材料層１６（例えばＳｉＯ2層）側の酸化アルミニウム層の酸素含有率は３０ａｔ％以上６０ａｔ％以下、アルミニウム膜１８側の酸化アルミニウム層の酸素含有率は５ａｔ％以上３０ａｔ％以下で、かつ、２つの酸化アルミニウム層の酸素含有率が上記の関係を満足する構成としてもよい。
【００９２】
緩衝層を３つの酸化アルミニウム層で構成する場合、例えば、無機材料層１６側の酸化アルミニウム層の酸素含有率は３５ａｔ％以上６０ａｔ％以下、中間の酸化アルミニウム層の酸素含有率は２０ａｔ％以上３５ａｔ％以下、アルミニウム膜１８側の酸化アルミニウム層の酸素含有率は５ａｔ％以上２０ａｔ％以下で、かつ、３つの酸化アルミニウム層の酸素含有率が上記の関係を満足する構成としてもよい。もちろん、緩衝層を４つ以上の酸化アルミニウム層で構成してもよい。なお、酸素含有率は、例えばＸ線光電子分光法（ＥＳＣＡ）によって求めることができる。
【００９３】
緩衝層は、例えば、以下の（１）−（３）の３つの方法を用いて形成することができる。
【００９４】
（１）ＡｒガスとＯ2ガスとの混合ガスと、酸素元素を含むＡｌターゲットとを用いて、反応性スパッタリング法によって成膜する。このとき、ターゲット中の酸素含有率は１ａｔ％以上４０ａｔ％以下の範囲内にあることが好ましい。ターゲット中の酸素含有率が１ａｔ％未満であるとターゲットに酸素を含有させた効果が無く、４０ａｔ％を超えるとＯ2ガスを用いる必要が無い。
【００９５】
（２）スパッタガスとして純Ａｒガスと、酸素元素を含むＡｌターゲットとを用いて反応性スパッタリング法によって成膜する。このとき、ターゲット中の酸素含有率は５ａｔ％以上６０ａｔ％以下の範囲内にあることが好ましい。ターゲット中の酸素含有率が５ａｔ％未満であると成膜する酸化アルミニウム層に十分な量の酸素を含有させることができないことがあり、６０ａｔ％を超えると成膜する酸化アルミニウム層に含まれる酸素元素の含有率が高くなり過ぎることがある。無機材料層１６側の酸化アルミニウム層に含まれる酸素元素の含有率が６０ａｔ％を超えると、無機材料層１６（ＳｉＯ2層）と酸化アルミニウム層との接着性が低下することがある。
【００９６】
（３）純Ａｌターゲットを用いて反応性スパッタリング法によって成膜する。このとき、スパッタリングに用いる混合ガスのＡｒガスとＯ2ガスとの流量比を２：０超２：１以下程度とする。ＡｒガスとＯ2ガスとの流量比が２：１を超えると、成膜する酸化アルミニウム層に含まれる酸素元素の含有率が高くなり過ぎることがある。
【００９７】
なお、単一の酸化アルミニウム層から構成される緩衝層を用いてもよい。また、アルミニウムと窒素とを含む緩衝層も上記と同様に形成することができる。また、緩衝層の厚さは、生産性の観点から、１μｍ以下であることが好ましい。
【００９８】
本発明による実施形態の型の製造方法は、ロール状の型の製造に好適に用いられる。例えば、図１を参照して上述したモスアイ用型の製造工程において、アルミニウム基材１２として、円筒状のアルミニウム基材１２を用いることにより、表面にポーラスアルミナ層１４を有するロール状のモスアイ用型１００を作製できる。
【００９９】
表面にポーラスアルミナ層を有するロール状のモスアイ用型は、例えば、可撓性を有する高分子フィルムの上にアルミニウム層を形成し、アルミニウム層の表面を陽極酸化することによりポーラスアルミナ層を形成した後、高分子フィルムを、円筒状の金属管の外周面に固定することによっても作製できる。しかしながら、高分子フィルムをロール状に固定するので、この方法により作製したロール状のモスアイ用型１００の外周面上には、継ぎ目が存在する。
【０１００】
一方、図１を参照して上述したモスアイ用型の製造方法において、上記のように、例えば円筒状のアルミニウム基材１２を有する型基材１０を用いたときは、円筒状のアルミニウム基材１２の表面に形成されたアルミニウム膜１８の表面１８ｓを陽極酸化して作製するので、継ぎ目の無いロール状のモスアイ用型１００が得られる。したがって、この方法により作製したロール状のモスアイ用型１００は、継ぎ目無くモスアイ構造を形成することができる。図１１を参照して上述したモスアイ用型の製造方法においても、型基材１０ｂとして、例えば円筒状のアルミニウム基材１２を有する型基材１０ｂを用いることにより、継ぎ目の無いロール状のモスアイ用型１００ｂが得られる。
【０１０１】
ポーラスアルミナ層１４の微細な構造、例えば細孔１４ｐの深さ、細孔１４ｐの直径、隣接細孔間距離（細孔の中心間距離）、細孔１４ｐの配列の規則性の程度は、電解液の種類、濃度、温度や、印加電圧の大きさ、印加時間などによって変わるので、必要に応じて調整すればよい。反射防止性能の優れた反射防止膜を形成するためには、細孔１４ｐの、表面の法線方向から見たときの２次元的な大きさ（細孔の直径）は１０ｎｍ以上５００ｎｍ以下、隣接細孔間隔（細孔１４ｐの中心間距離）も１０ｎｍ以上５００ｎｍ以下、細孔１４ｐの深さは１００ｎｍ以上５００ｎｍ以下で、細孔１４ｐの分布に規則性がないものが好ましい。
【０１０２】
エッチング時間は、以下に説明するように、３０分未満であることが好ましい。上記のように、エッチング液がアルミニウム基材１２の表面に存在する不純物に接触すると、局所電池反応が起こる可能性がある。図５を参照して説明したように、アルミニウム基材１２の表面のうち、結晶粒間の空隙１８ｂが存在する部分に陽極酸化膜１４ｂ（図５（ｂ））が形成されていれば、エッチング液とアルミニウム基材１２との接触が防止される。エッチング工程を長時間行うと、陽極酸化膜１４ｂが溶解され、陽極酸化膜１４ｂ下にあったアルミニウム基材１２の表面が露出するため、エッチング液がアルミニウム基材１２の表面に接触することになる。アルミニウム基材１２の表面に不純物が露出していれば、局所電池反応が起こる可能性がある。以下、エッチング時間を検討した実験結果を示す。
【０１０３】
アルミニウム基材（ＪＩＳ  １０５０のアルミニウム基板）の表面に形成した厚さ１μｍのアルミニウム膜の表面の、陽極酸化およびエッチングを行うことによる、ポーラスアルミナ層の細孔の直径の時間変化を調べた。比較のため、ガラス基板上に形成した厚さ１μｍのアルミニウム膜についてもポーラスアルミナ層の細孔の直径の時間変化を調べた。
【０１０４】
陽極酸化工程は、シュウ酸水溶液（濃度０．３ｗｔ％、液温５℃）を用いて、８０Ｖ印加して６０秒間行った。エッチング工程は、燐酸水溶液（濃度１ｍｏｌ／Ｌ、液温３０℃）を用いた。表１に示す時間エッチング液に浸漬し、ＳＥＭで孔径を調べた。表１に示す孔径は、アルミニウム膜表面に存在する複数の細孔の直径の平均値である。また、図１３に、表１に示すエッチング時間に対する孔径の関係のグラフを示す。図１３において、■はアルミニウム基板上のポーラスアルミナ層の細孔の孔径を示し、◆はガラス基板上のポーラスアルミナ層の細孔の孔径を示す。
【０１０５】
【表１】
2011125486.tif 000003
【０１０６】
図１３からわかるように、エッチング時間が３０分未満であればアルミニウム基板およびガラス基板上のポーラスアルミナ層の細孔の孔径の差は小さく、３０分以上エッチングを行うと、孔径の差が広がっていく。アルミニウム基板上のポーラスアルミナ層を３０分以上エッチングすると、アルミニウム基板の表面に形成された陽極酸化膜（図５（ｂ）に模式的に示す陽極酸化膜１４ｂ）がエッチングされ、エッチング液が不純物に接触し、局所電池反応が起こったと考えられる。さらに、４０分以上エッチングを行うと、アルミニウム基板上のポーラスアルミナ層の孔径は急に増大している。露出する不純物が増加したと考えられる。３０分以上エッチング行うと、エッチング時間が長くなるほど、孔径が増大することがわかる。上記の検討から、局所電池反応を起こりにくくするという観点から、エッチング時間を３０分未満とすることが好ましい。
【０１０７】
次に、図１４を参照して、本発明による実施形態の反射防止膜の製造方法を説明する。図１４は、ロール・ツー・ロール方式により反射防止膜を製造する方法を説明するための模式的な断面図である。
【０１０８】
まず、ロール状のモスアイ用型１００を用意する。なお、ロール状のモスアイ用型１００は、例えば図１を参照して上述したモスアイ用型の製造方法において、アルミニウム基材１２として円筒状のアルミニウム基材１２を有する型基材１０を用いることにより作製できる。
【０１０９】
次に、図１４に示すように、紫外線硬化樹脂３２’が表面に付与された被加工物４２を、モスアイ用型１００に押し付けた状態で、紫外線硬化樹脂３２’に紫外線（ＵＶ）を照射することによって紫外線硬化樹脂３２’を硬化する。紫外線硬化樹脂３２’としては、例えばアクリル系樹脂を用いることができる。被加工物４２は、例えば、ＴＡＣ（トリアセチルセルロース）フィルムである。被加工物４２は、図示しない巻き出しローラから巻き出され、その後、表面に、例えばスリットコータ等により紫外線硬化樹脂３２’が付与される。被加工物４２は、図１４に示すように、支持ローラ４６および４８によって支持されている。支持ローラ４６および４８は、回転機構を有し、被加工物４２を搬送する。また、ロール状のモスアイ用型１００は、被加工物４２の搬送速度に対応する回転速度で、図１４に矢印で示す方向に回転される。
【０１１０】
その後、被加工物４２からモスアイ用型１００を分離することによって、モスアイ用型１００の凹凸構造（反転されたモスアイ構造）が転写された硬化物層３２が被加工物４２の表面に形成される。表面に硬化物層３２が形成された被加工物４２は、図示しない巻き取りローラにより巻き取られる。
【０１１１】
次に、実施例および比較例を示し、本発明による実施形態の型の製造方法をより詳細に説明する。
【０１１２】
（実施例１〜５）
実施例１〜５では、図１を参照して上述したモスアイ用型の製造方法により、モスアイ用型を作製した。また、モスアイ用型を用いて、反射防止膜を作製し、得られた反射防止膜の反射率を調べた。
【０１１３】
まず、アルミニウム基材と、アルミニウム基材の表面に形成されたアルミニウム膜とを有する型基材を用意した。実施例１〜３では、型基材として、表面にバフ研磨を施したＪＩＳ  １０５０のアルミニウム基板（５ｃｍ×５ｃｍ、厚さ２ｍｍ）と、アルミニウム基板の表面にＥＢ蒸着法により形成された厚さ１μｍのアルミニウム膜とを有する型基材を用意した。実施例４では、表面にバイト研削が施されたＡｌ−Ｍｇ−Ｓｉ系合金（ＪＩＳ  ６０６３、Ｓｉ：０．４％、Ｍｇ：０．５％）のアルミニウム管（直径１５０ｍｍ、厚さ２ｍｍ）と、アルミニウム管の表面にスパッタ法により形成された厚さ１μｍのアルミニウム膜とを有する型基材を用意した。実施例５では、表面が圧延素地のままである、Ａｌ−Ｍｇ系合金（ＪＩＳ  ５０５２、Ｍｇ：２．６％、クロム（Ｃｒ）：０．２％）のアルミニウム管（直径１５０ｍｍ、厚さ０．３ｍｍ）と、アルミニウム管の表面にスパッタ法により形成された厚さ１μｍのアルミニウム膜とを有する型基材を用意した。
【０１１４】
次に、濃度０．３ｗｔ％のシュウ酸を用いて陽極酸化を行った。実施例１〜３は液温５℃で５５秒間陽極酸化を行った。実施例４および５では、液温１５℃で３７秒間行った。印加電圧は８０Ｖとした。
【０１１５】
次に、リン酸水溶液（濃度１ｍｏｌ／Ｌ、液温３０℃）を用いてエッチングを行った。実施例１、２、３、４、および５でのエッチング時間は、それぞれ、２０分、２５分、３０分、２９分、および２０分とした。
【０１１６】
上記の条件で陽極酸化およびエッチングを交互に５回（陽極酸化を５回、エッチングを４回）繰り返し、モスアイ用型を作製した。得られたモスアイ用型について、ピットの有無および細孔の直径や深さのむらの有無を調べた。細孔の直径や深さのむらについては、表面ＳＥＭ像を観察し、結晶粒の影響によるものおよび研削痕または研磨痕の影響によるものの有無を調べた。
【０１１７】
実施例１、２および４のモスアイ用型を用いて反射防止膜を作製し、反射率を測定した。コニカミノルタ社製の分光測色計ＣＭ２６００ｄを用いて、３８０ｎｍ〜７４０ｎｍの範囲について、反射率の波長依存性を調べた。表２には、測定波長５５０ｎｍにおける反射率を示す。
【０１１８】
【表２】
2011125486.tif 000004
【０１１９】
表２に示すように、実施例１、２、４、および５のモスアイ用型には、ピットは形成されなかった。一方、実施例３のモスアイ用型の表面にはピットが形成された。陽極酸化工程において、アルミニウム基材の表面のうち、アルミニウム膜の結晶粒間の空隙の下にある部分には陽極酸化膜（図５（ｂ）に模式的に示す陽極酸化膜１４ｂ）が形成されたと考えられるが、実施例３では、エッチング時間が長かったので、陽極酸化膜が溶解され、エッチング液が不純物に接触することにより、局所電池反応が起こったと考えられる。
【０１２０】
実施例４のモスアイ用型には、細孔のむらはなかった。一方、実施例１〜３および５のモスアイ用型には、図８に示したような結晶粒に起因する細孔のむらはなかったが、実施例１〜３のモスアイ用型の表面には、研磨痕に沿って細孔が形成されており、実施例５のモスアイ用型の表面には、圧延痕に沿って細孔が形成された。実施例４のように、バイト研削を施したアルミニウム基材を有する型基材を用いた場合、バフ研磨を施したアルミニウム基材を有する型基材や表面が圧延素地のままであるアルミニウム基材を有する型基材を用いた場合に比べ、細孔のむらを抑制することができる。
【０１２１】
図１５（ａ）に、実施例４のアルミニウム基材の表面のＳＥＭ像を示し、図１５（ｂ）に実施例４のモスアイ用型の表面のＳＥＭ像を示す。図１５（ａ）および図１５（ｂ）に示すように、実施例４のアルミニウム基材の表面には、直径が数百ｎｍ程度の複数の結晶粒が存在し、結晶粒の間には空隙が存在した（図１５（ａ））が、陽極酸化およびエッチングを行っても、ピットが形成されることなく、細孔を全面にむらのないように形成することができた（図１５（ｂ））。
【０１２２】
図１６（ａ）〜（ｃ）に、それぞれ、実施例１、２および４の反射防止膜の表面のＳＥＭ像を示し、図１７（ａ）〜（ｃ）に、それぞれ、実施例１、２および４の反射防止膜の断面のＳＥＭ像を示す。図１６（ａ）〜（ｃ）からわかるように、実施例１、２および４の反射防止膜の全面に、底面の直径が数百ｎｍ程度の複数の突起が形成された。また、図１７（ａ）〜（ｃ）に示すように、実施例１、２および４の反射防止膜の表面の複数の突起の高さは数百ｎｍ程度であった。
【０１２３】
図１６（ａ）〜（ｃ）を比較するとわかるように、実施例１、２、および４の反射防止膜の表面の突起は、底面の大きさが互いに異なる。また、図１７（ａ）〜（ｃ）を比較するとわかるように、実施例１、２および４の反射防止膜の表面の突起は、互いに高さや形状も異なる。実施例１と２と４とは、陽極酸化条件およびエッチング条件が互いに異なり、モスアイ用型の細孔の大きさや形状が異なるので、転写された複数の突起の大きさや形状が異なると考えられる。
【０１２４】
なお、図１６（ｂ）の中央付近には、突起が直線状に並んでいるのが観察された。この部分の突起は、上記の研磨痕に沿って並ぶように形成された細孔が転写されたものであると考えられる。
【０１２５】
図１８に実施例１、２および４の反射防止膜の反射率の波長依存性のグラフを、それぞれ破線、実線および点線で示す。図１８に示すように、実施例１、２、および４のいずれも、測定波長範囲（３８０ｎｍ〜７４０ｎｍ）の全体にわたって、反射率を１．４％以下とすることができた。特に、実施例１および４の反射防止膜の反射率は、いずれも、測定波長範囲の全体にわたって１．０％以下とすることができた。実施例１、２、および４の反射防止膜の５５０ｎｍ程度の光の反射率は、それぞれ、０．４％、０．７％、および０．４％であり、いずれも良好な反射防止特性を示した。実施例１と実施例４とを比較すると、実施例１では５５０ｎｍ以上の範囲で測定波長が大きくなるほど反射率が高くなり、７４０ｎｍでは１．０％程度となったのに対し、実施例４では５５０ｎｍ〜７４０ｎｍの範囲では、０．４〜０．５％程度であり、実施例４の反射防止膜のほうが優れた反射防止特性を有していた。
【０１２６】
（実施例６）
実施例６では、図１１を参照して上述した方法により、モスアイ用型を作製した。
【０１２７】
まず、Ａｌ−Ｍｇ−Ｓｉ系合金（ＪＩＳ  ６０６３）のアルミニウム管（直径１５０ｍｍ、長さ５００ｍｍ）と、アルミニウム管の表面にスパッタ法により形成された厚さ１００ｎｍのＳｉＯ2層と、ＳｉＯ2層の表面に形成された厚さ３００ｎｍの酸化アルミニウム層と、酸化アルミニウム層の表面に形成された厚さ１μｍのアルミニウム膜とを有する型基材を用意した。
【０１２８】
次に、陽極酸化工程とエッチング工程とを交互に５回（陽極酸化を５回、エッチングを４回）行った。陽極酸化工程は、シュウ酸水溶液（濃度０．３ｗｔ％、液温１８℃）を用いて、８０Ｖ印加して５０秒間行い、エッチング工程は、燐酸水溶液（濃度１ｍｏｌ／Ｌ、液温３０℃）を用いて２９分間行った。
【０１２９】
得られたモスアイ用型の表面を調べたところ、ピットは形成されていなかった。
【０１３０】
（実施例７）
実施例７では、アルミニウム基材に代えて金属製の基材を有する型基材を用いて、図１１を参照して上述した方法により、モスアイ用型を作製した。
【０１３１】
まず、金属製の基材（１０ｃｍ角のステンレス鋼製の基板）と、基板上にスパッタ法により形成された無機材料層（厚さ５００ｎｍのＴａ2Ｏ5層）と、Ｔａ2Ｏ5層の表面にスパッタ法により形成された厚さ１μｍのアルミニウム膜とを有する型基材を用意した。
【０１３２】
次に、陽極酸化工程とエッチング工程とを交互に５回（陽極酸化を５回、エッチングを４回）行った。陽極酸化工程は、シュウ酸水溶液（濃度０．３ｗｔ％、液温１８℃）を用いて、８０Ｖ印加して３７秒間行い、エッチング工程は、燐酸水溶液（濃度１ｍｏｌ／Ｌ、液温３０℃）を用いて２９分間行った。
【０１３３】
実施例７で用いた型基材について、絶縁性を調べた。アルミニウム膜の表面とステンレス鋼製の基板の裏面との間の導通の有無を、テスターを用いて調べたところ、導通しなかった。
【０１３４】
得られたモスアイ用型の表面には、ピットが形成されなかった。実施例７で用いた型基材は、アルミニウム膜とステンレス鋼製の基板との間を絶縁できていたことが、ピットが形成されなかった一因となっていると考えられる。
【０１３５】
なお、無機材料層として、厚さ３００ｎｍのＴａ2Ｏ5層を形成したこと以外は実施例７の型基材と同じとした型基材を作製し導通の有無を調べたところ、ステンレス鋼製の基板とアルミニウム膜との間で導通した。無機材料層が比較的薄かったことが一因となっていると考えられる。
【０１３６】
また、ステンレス鋼製の基板に代えて、ステンレス鋼製の管（直径１５０ｍｍ、長さ４００ｍｍ）に、厚さ３００ｎｍのＴａ2Ｏ5層と厚さ１μｍのアルミニウム膜とを形成して型基材を作製し、導通の有無を調べたところ、ステンレス鋼製の管とアルミニウム膜との間で導通した。ステンレス鋼製の管の表面に、厚さ１００ｎｍのＳｉＯ2層、厚さ５００ｎｍのＴａ2Ｏ5層、厚さ１μｍのＴａ2Ｏ5層を形成して作製した型基材も、いずれも導通した。ステンレス鋼製の管は表面積が比較的大きい。ステンレス鋼製の管を有する型基材を用いたときは、比較的大面積の無機材料層を形成したので、無機材料層にはピンホールが多く形成され、導通したと考えられる。
【０１３７】
（比較例１）
比較例１では、アルミニウム基材の表面を直接陽極酸化およびエッチングすることによりモスアイ用型を作製した。比較例１では、アルミニウム基材として、実施例１〜３と同じアルミニウム板を用いた。陽極酸化条件（液温、陽極酸化時間）も実施例１〜３と同じとし、エッチング条件は、実施例２と同じとした。陽極酸化およびエッチングを交互に５回（陽極酸化を５回、エッチングを４回）繰り返し、モスアイ用型を作製した。
【０１３８】
比較例１のモスアイ用型にはピットが発生した。エッチング工程において、アルミニウム基材内に存在する不純物と、不純物の周辺のアルミニウムとの間で局所電池反応が起こったと考えられる。比較例１のモスアイ用型の表面においては、図８を示して説明したように、結晶粒界の左側と右側とで細孔の直径や深さが異なっていた。また、比較例１のモスアイ用型の表面には、研磨痕に沿って細孔が形成されていた。
【０１３９】
以上、モスアイ用型を製造する場合を例に説明したが、本発明による実施形態の型の製造方法は、モスアイ用型以外の、表面にポーラスアルミナ層を有する型の製造にも用いることができる。例えば、フォトニック結晶を形成する型の製造に用いることができる。
【産業上の利用可能性】
【０１４０】
本発明による型は、反射防止膜、フォトニック結晶などの形成のための型として用いることができる。
【符号の説明】
【０１４１】
１０、１０ｂ  型基材
１２  アルミニウム基材
１４  ポーラスアルミナ層
１４ｐ  細孔（微細な凹部）
１６  無機材料層
１８  アルミニウム膜
１８ｓ  アルミニウム膜の表面
１００、１００ｂ  型
【図１】
2011125486.tif 000005
【図２】
2011125486.tif 000006
【図３】
2011125486.tif 000007
【図４】
2011125486.tif 000008
【図５】
2011125486.tif 000009
【図６】
2011125486.tif 000010
【図７】
2011125486.tif 000011
【図８】
2011125486.tif 000012
【図９】
2011125486.tif 000013
【図１０】
2011125486.tif 000014
【図１１】
2011125486.tif 000015
【図１２】
2011125486.tif 000016
【図１３】
2011125486.tif 000017
【図１４】
2011125486.tif 000018
【図１５】
2011125486.tif 000019
【図１６】
2011125486.tif 000020
【図１７】
2011125486.tif 000021
【図１８】
2011125486.tif 000022
【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
表面にポーラスアルミナ層を有する型の製造方法であって、
（ａ）バイト研削が施されている表面を有するアルミニウム基材と、前記アルミニウム基材の前記表面に堆積された純度が９９．９９質量％以上であるアルミニウム膜とを有する型基材を用意する工程と、
（ｂ）前記工程（ａ）の後に、前記アルミニウム膜の表面を陽極酸化することによって、複数の微細な凹部を有するポーラスアルミナ層を形成する工程と、
（ｃ）前記工程（ｂ）の後に、前記ポーラスアルミナ層をエッチング液に接触させることによって、前記ポーラスアルミナ層の前記複数の微細な凹部を拡大させる工程とを包含する、型の製造方法。
【請求項２】
前記工程（ｂ）は、前記アルミニウム膜に、結晶粒間の空隙が存在する場合に、前記アルミニウム基材の前記表面のうち、前記結晶粒間の空隙の下に存在する部分を陽極酸化することにより、前記部分に陽極酸化膜を形成する工程を含む、請求項１に記載の型の製造方法。
【請求項３】
前記アルミニウム基材は、円筒状のアルミニウム管である、請求項１または２に記載の型の製造方法。
【請求項４】
表面にポーラスアルミナ層を有する型の製造方法であって、
（ａ）金属製の基材と、前記金属製の基材の表面に設けられた無機材料層と、前記無機材料層の上に堆積された純度が９９．９９質量％以上であるアルミニウム膜とを有する型基材を用意する工程と、
（ｂ）前記工程（ａ）の後に、前記アルミニウム膜の表面を陽極酸化することによって、複数の微細な凹部を有するポーラスアルミナ層を形成する工程と、
（ｃ）前記工程（ｂ）の後に、前記ポーラスアルミナ層をエッチング液に接触させることによって、前記ポーラスアルミナ層の前記複数の微細な凹部を拡大させる工程とを包含する、型の製造方法。
【請求項５】
前記金属製の基材はアルミニウム基材である、請求項４に記載の型の製造方法。
【請求項６】
前記工程（ｂ）は、前記アルミニウム膜に結晶粒間の空隙が存在し、前記無機材料層にピンホールが存在し、前記結晶粒間の空隙と前記ピンホールとが厚さ方向に重なっている場合に、前記金属製の基材の前記表面のうち、前記結晶粒間の空隙および前記ピンホールの下に存在する部分を陽極酸化することにより、前記部分に陽極酸化膜を形成する工程を含む、請求項４または５に記載の型の製造方法。
【請求項７】
前記無機材料層の厚さは、５００ｎｍ以上である、請求項４から６のいずれかに記載の型の製造方法。
【請求項８】
前記金属製の基材の表面は、バイト研削が施されている、請求項４から７のいずれかに記載の型の製造方法。
【請求項９】
前記金属製の基材は円筒状である、請求項４から８のいずれかに記載の型の製造方法。
【請求項１０】
前記ポーラスアルミナ層は、表面の法線方向から見たときの２次元的な大きさが５０ｎｍ以上５００ｎｍ未満の複数の凹部を有し、
（ｄ）前記工程（ｃ）の後に、さらに陽極酸化することによって、前記複数の微細な凹部を成長させる工程をさらに包含し、
前記工程（ｄ）の後に、前記工程（ｃ）および（ｄ）をさらに行う、請求項１から９のいずれかに記載の型の製造方法。
【請求項１１】
請求項１から１０のいずれかに記載の製造方法により作製された型であって、
表面の法線方向から見たときの２次元的な大きさが５０ｎｍ以上５００ｎｍ未満である複数の微細な凹部を有する、反転されたモスアイ構造を表面に有するポーラスアルミナ層を有する、型。
【請求項１２】
請求項１１に記載の型と、被加工物とを用意する工程と、
前記型と前記被加工物の表面との間に紫外線硬化樹脂を付与した状態で、前記紫外線硬化樹脂に紫外線を照射することによって前記紫外線硬化樹脂を硬化する工程と
を包含する、反射防止膜の製造方法。
【国際調査報告】
2011125486.tif 000023
2011125486.tif 000024
2011125486.tif 000025
2011125486.tif 000026